FR 2645792 A1 19901019 FR 8904898 A 19890413 L'invention a pour objet un tube en matériau composite fibré avec liant thermodurcissable et concerne plus précisément un tube muni d'un revêtement intérieur thermoplastique fibré et son procédé de réalisation, notamment pour application aux tubes pétroliers de production fonctionnant à tout niveau de pression. Dans ce domaine particulier les tubes utilisés sont habituellement réalisés par bobinage de fibres, par exemple en aramide, en verre, en carbone, enrobées de matrices thermodurcissables comme l'époxy. Pour être étanches à de hautes pressions internes de l'ordre de 350 bars en service, ces tubes doivent être revêtus intérieurement d'une couche de produit assurant l'étanchéité. Actuellement, les tubes composites sont !5 pourvus d'un revêtement interne en élastomère, mais pour le transport de pétrole brut ou de gaz, celui-ci présente l'inconvénient majeur d'avoir une durée de vie généralement très limitée quand il est en présence de gaz tel que l'acide sulfhydrique E2S, dont on sait qu'une proportion non négligeable peut se trouver dans les pétroles bruts. i convient donc de remplacer ces revêtements élastomères actuellement connus par des matériaux qui ne sont pas ou qi sont peu sensibles aux effluents pétroliers et l'on retient pour cela, faute d'élastomères adéquats, les revêtements polyamides qui sont thermoplastiques et qui doivent donc être mis en place sur!a face interne d'un tube en matériau composite constitué de fibres liées par une matrice thermodurcissable. Pour cette mise en place, une première solution consiste à rapporter une gaine de polyamide pur à l'intérieur du tube en matériau composite après que celui-ci ait été réalisé. Mais cette opération est bien difficile compte tenu de la longueur des tronçons de tube couramment utilisés dans le domaine pétrolier (jusqu'à une vingtaine de mètres), d'autant plus que cette gaine doit être parfaitement liée au composite structural. Par ailleurs, un apport de polyamide sous forme liquide ou de poudre est à 2 té2645792 proscrire compte tenu du fait qu'un tel procédé impose une mise en température de l'ordre de 200 C qui est incompatible avec le support constitué du composite à matrice thermodurcissable. Enfin ce procédé nécessiterait un outillage d'apport du matériau thermoplastique d'une longueur au moins égale à la moitié de celle du tube. Une seconde solution inverse de la précédente consiste à- rapporter cette fois le tube au dessus d'une gaine tubulaire en polyamide pur (par exemple du Rilsan), préalablement enfilée sur 'un mandrin, par bobinage filamentaire de fibres (verre, aramide ou carbone) pour constituer ledit tube. Ce procédé a deux inconvénients. D'une part il est difficile d'enfiler un tube mince, donc fragile, sur un mandrin qui peut avoir une loncueur de 15 mètres ou plus. D'autre part, en suzposant qu'un procédé de collage soit surffisant our lier la gaine polyamide au composite, il résulterait d'un tel procédé un état de contraintes résiduelles dans la gaine, tel que celle-ci serait particulièrement fragile en uui!isation. On connait par ailleurs un procédé pour le renfcrcement d'un tuyau moulé -en polymère thermoplastique aui consiste à assurer sur ce tuyau un enroulement d'une ézcffe de renforcement formée d'une armature à filaments souples mais aussi de filaments également en polymère thermoplastique, puis à faire fusionner la face extérieure du auyau avec ces filaments thermoplastiques de l'étoffe. Cette technique de renforcement applicable à l'extérieur, convient pour des tuyaux eux mêmes en thermoplastique, mais n'est pas utilisable avec des composites thermodurcissables ne pouvant fusionner avec des filaments thermoplastiques. L'invention vise à remédier aux inconvénients de ces techniques connues en ce qu'elle propose une solution _5 permettant la mise en présence des matériaux thermodurcissables et des matériaux thermoplastiques garantissant le maintien sans décollement, du revêtement sur la structure mécaniquement résistante du tube en matériau composite, aussi bien lors de sa fabrication que de son utilisation dans des conditions d'application particulière comme évoqué précédemment. Un premier objet de l'invention se rapporte donc à un tube en matériau composite essentiellement constitué d'une partie structurale en fibres enrobées de matrices thermodurcissables jouant le rôle de liant, tube selon lequel on prévoit au moins un revêtement interne en matériau composite fibré à liant thermoplastique, qui est directement adjacent à la partie tubulaire formée de la partie structurale à liant thermodurcissable. Avantageusement, le tube porte sur sa face intérieure, sur la couche thermoplastique, une couche supplémentaire en matériau thermoplastique tel que du polyamide pur. De même on prévoit un revêtement extérieur en matériau composite fibré à liant thermoplastique, directement au-dessus de la partie structurale à matrice thermodurcissable. Un autre objet de la présente invention se rapporte au procédé de fabrication d'un tel tube en matériau compposite, procédé selon lequel on effectue sur un mandrin tubulaire un bobinage de fibres imprégnées d'une matrice pclyamide thermoplastique en assurant un chauffage pour le z5 scudage de la matrice, puis on effectue à température ambiante au-dessus de cette couche un bobinage d'une partie structurale en fibres et résine thermodurcissable, et enfin on assure la polymérisation en température de la matrice thermodurcissable par mise en étuve de l'ensemble. Selon un autre caractéristique particulière de l'invention, préalablement au bobinage des fibres imprégnées d'une matrice polyamide, on effectue sur le mandrin un enrubannage de film de polyamide pur. Selon une variante également, on effectue par dessus la partie structurale en fibres et résine thermodurcissable, un bobinage complémentaire d'une couche de fibres imprégnées d'une matrice polyamide en assurant un 4 2645792 chauffage pour le soudage de la matrice. D'autres caractéristiques particulières et avantages de l'invention apparaîtront à la lecture de la description suivante d'une forme de réalisation faisant référence à la figure unique qui représente une vue schématique en coupe partielle d'un tube en matériau composite. On a représenté sur la figure un tube essentiellement constitué d'une partie structurale 1 en I0 fibres composites enrobées de matrices thermodurcissables jouant le rôle de liant et d'un revêtement interne 2 en matériau composite fibré obtenu par exemple par bobinage de fibres de verre, qui est imprégné d'un liant thermopiasticue. Cette couche thermoplastique fibrée gardera après fabrication du tube ses dimensions de fabrication crâce à son armature de fibres. Cette couche 2 forme un revêtement tu5ulaire intérieur directement adjacent à la partie tubulaire formée de la partie structurale et résistant aux gaz issus des produits pétroliers et aux tressions importantes auxquelies il est soumis. Toutefcis _uand il s'agit d'utilisations avec de très hautes pressions, de l'crdre de 500 bars, des microfissurations peuvent se développer entre les fibres. Aussi le tube porte- t-il sur sa face interne, au dessus de la couche 2, une couche supplémentaire 3 de polyamide pur obtenue par enroulement, sur laquelle seront soudées les fibres imprégnees du même matériau thermoplastiaue constituant le couche 2 en thermoplastique fibre. - Selon une variante de réalisation, on pourrait réaliser aussi un revêtement externe en fibres polyamide bobinées. Ce revêtement extérieur 4 placé directement au- dessus de la partie structurale 1 et facile à mettre en oeuvre même pour des tubes de grande longueur, protège le composite structural 1 et améliore l'étanchéité à l'eau par l'extérieur. Ce revêtement 4 est donc favorable à de bonnes conditions de vieillissement du composite structural 1. il constitue en outre une protection efficace contre les chocs. Pour réaliser un tel tube on procède de la façon suivante: Autour d'un mandrin tubulaire métallique central 5 d'axe 6, on assure un enrubannage du film de polyamide pur 3. Puis on effectue le bobinage, par dessus ce film, et à l'aide d'une machine à bobiner, de fibres 2 par exemple de fibres de verre imprégnées d'une matrice polyamide (thermoplastique). La cohésion des fibres stabilisant le revêtement est réalisée par chauffage et soudage du liant ou de la matrice thermoplastique. Avantageusement, on chauffe la fibre préalablement enduite d'une résine thermoplastique, au fur et à mesure de son enroulement sur le mandrin 5, lui- même chauffé et entrainé en rotation par une machine tournante. Le chauffage de la fibre enduite provoque le ramollissement de la résine qui se soude à la résine enduisant la fibre déjà déposée lors du tour précédent. Ensuite et au dessus de cette couche 2 ainsi obtenue, on assure le bobinage de la partie structurale 1 en fibres et résine thermodurcissable (par exemple en époxy) à température ambiante. Enfin on effectue le bobinage complémentaire de la couche 4 à l'aide de fibres, par exemple de Kevlar, imprégnées d'une matrice polyamide. Cette dernière opération s'effectue à nouveau par chauffage pour le soudage du liant thermoplastique. Les bobinages étant terminés, on met l'ensemble en étuve pour assurer la polymérisation en température de la matière thermodurcissable. On notera que la polymérisation du thermodurcissable se fait à une température nettement inférieure à celle de la fusion de la couche thermoplastique 2. On indiquera à titre d'exemple que la température de fusion du thermoplastique est de 200 à 220 C tandis que la température de polymérisation du thermodurcissable se limite à 140 C jusqu'à 160 C pour une polymérisation durant 30 heures sous pression. Toutes les opérations de bobinage ne présentent par ailleurs aucune difficulté particulière, puisque réalisées à l'aide de B6 2645792 techniques connues d'enroulement filamentaire. Le composite filamentaire à matrice thermodurcissable, constituant la couche 1, se trouve donc polymérisé entre les deux peaux que constituent les couches 2 et 4 réalisées en composite à matrice thermoplastique. Cette polymérisation en enceinte close, présente l'avantage de conserver à la structure du tube, un taux de résine important et très favorable au vieillissement en ambiance marine. :C L'invention s'applique d'une façon générale, à la réalisation de tout tube nécessitant la superposition et la liaison efficace d'une couche de matériau dit "therm.oplastique" sur un matériau thermodurcissable. 7 2645792 REVENDICATIONS 1.- Tube en matériau composite essentiellement constitué d'une partie structurale en fibres enrobées de matrices thermodurcissables jouant le rôle de liant, caractérisé en ce qu'il est pourvu d'au moins un revêtement interne (2) en matériau composite fibré à liant thermoplastique, qui est directement adjacent à la partie tubulaire formée de la partie structurale (1) à liant thermodurcissable. 2.- Tube en matériau composite selon la revendication 1 caractérisé en ce qu'il porte sur sa face intérieure, sur la couche (2), une couche supplémentaire (3) en matériau thermoplastique pur. 3.- Tube en matériau composite selon la revendication 2, caractérisé en ce que la couche supplémentaire (3) est en polyamide pur. 4.- Tube en matériau composite selon la revendication 1, caractérisé en ce qu'on prévoit un revêtement extérieur (4) en matériau composite fibré à liant thermoplastique directement au-dessus de la partie structurale (1) à matrice thermodurcissable. 5.- Procédé de fabrication d'un tube en matériau composite selon la revendication i caractérisé en ce qu'il consiste à effectuer sur un mandrin tubulaire (5) un bobinage de fibres (2) imprégnées d'une matrice polyamide thermoplastique en assurant un chauffage pour le soudage de la matrice, puis à effectuer à température ambiante au- dessus de cette couche un bobinage d'une partie structurale (1) en fibres et résine thermodurcissables, et enfin à assurer la polymérisation en température de la matrice thermodurcissable par mise en étuve de l'ensemble..- 6.- Procédé selon la revendication 5, caractérisé en ce que préalablement au bobinage des fibres (2) imprégnées d'une matrice polyamide, on effectue sur le mandrin (5) un enrubannage de film de polyamide (3). 7.- Procédé selon la revendication 5, caractérisé en ce qu'on effectue, par dessus la partie structurale (i) 8 2645792 en fibres et résine thermodurcissable, un bobinage complémentaire d'une couche de fibres (4) imprégnées d'une matrice polyamide en assurant un chauffage pour le soudage de la matrice. 8.- Procédé selon la revendication 5, caractérisé en ce qu'on chauffe les fibres (2) préalablement enduites de résine thermoplastique, au fur et à mesure de leur enroulement sur le mandrin (5), lui-même chauffé et entraîné en rotation par une machine tournante.